(57)【要約】【課題】防食対象物が不規則な変形をしていても、防食層と防食対象物表面の間に隙間を生じさせることなく防食層を防食対象物表面に均一に被覆させることができ、良好な被覆防食状態とすることができ、また外力を受けても損傷しにくく、良好な被覆防食状態を長期間維持でき、さらに現場での塗布作業や大型機械を必要とせず、現場での作業性に優れる鋼構造物の被覆防食方法及び被覆防食構造を提供すること。【解決手段】被防食体４の表面に防食層３を配設し、該防食層３の上に保護カバー１を取り付ける鋼構造物の被覆防食方法において、前記防食層３を、吸水性高分子の含有量が異なるペースト状ウレタン系樹脂の硬化層からなる内層３１及び表層３２から構成される２層構造であって、前記内層３１が前記表層３２より吸水性高分子を多く含有する防食層とし、該２層構造の防食層３を前記保護カバー１と一体化して被防食体４に取り付ける。【選択図】図１
2014070271.tif 000002
【特許請求の範囲】
【請求項１】
被防食体の表面に防食層を配設し、該防食層の上に保護カバーを取り付ける鋼構造物の被覆防食方法において、前記防食層を、吸水性高分子の含有量が異なるペースト状ウレタン系樹脂の硬化層からなる内層及び表層から構成される２層構造であって、前記内層が前記表層より吸水性高分子を多く含有する防食層とし、該２層構造の防食層を前記保護カバーと一体化して被防食体に取り付けることを特徴とする鋼構造物の被覆防食方法。
【請求項２】
前記防食層の前記内層と前記保護カバーとの間に、連続発泡の樹脂系フォーム層を配設する請求項１記載の鋼構造物の被覆防食方法。
【請求項３】
前記防食層の前記表層の吸水性高分子の含有量が０〜１０質量％であり、前記防食層の前記内層の吸水性高分子の含有量が１０〜３０質量％である請求項１又は２記載の鋼構造物の被覆防食方法。
【請求項４】
前記保護カバーの上下端部にエポキシ樹脂系のシールをする請求項１〜３の何れか１項に記載の鋼構造物の被覆防食方法。
【請求項５】
前記吸水性高分子が、アクリル酸系高分子、イソブチレン・マレイン酸系高分子、ポリビニルアルコール系高分子の何れか１以上の高分子からなる請求項１〜４の何れか１項に記載の鋼構造物の被覆防食方法。
【請求項６】
前記防食層を形成するペースト状ウレタン系樹脂の硬化層が、ペースト状一液湿気硬化型水膨張性ウレタン系樹脂の硬化層である請求項１〜５の何れか１項に記載の鋼構造物の被覆防食方法。
【請求項７】
被防食体の表面に配設された防食層と、該防食層の上に取り付けた保護カバーとを備えた鋼構造物の被覆防食構造において、前記防食層が、吸水性高分子の含有量が異なるペースト状ウレタン系樹脂の硬化層からなる内層及び表層から構成される２層構造であって、前記内層が前記表層より吸水性高分子を多く含有していることを特徴とする鋼構造物の被覆防食構造。
【請求項８】
前記防食層の前記内層と前記保護カバーとの間に、連続発泡の樹脂系フォーム層が配設されている請求項７記載の鋼構造物の被覆防食構造。
【発明の詳細な説明】
【技術分野】
【０００１】
本発明は、海洋環境に曝露されている鋼矢板などの鋼構造物の被覆防食方法及び被覆防食構造に関し、特に、腐食の厳しい飛沫干満帯の被覆防食方法及び被覆防食構造に関するものである。鋼構造物の中でも鋼矢板は、打設時の衝撃や地震などにより不規則な変形をしている場合があるが、この場合にも、隙間なく被覆することにより良好な防食状態を長期間維持できる鋼構造物の被覆防食方法及び被覆防食構造に関する。
【背景技術】
【０００２】
従来、海洋環境に曝露されている既設鋼構造物の被覆防食方法としては、ペトロラタム被覆、水中硬化形被覆、モルタル被覆などが実施されてきた（非特許文献１参照）。
ペトロラタム被覆は、防食層にペトロラタム系防食材を使用し、その保護層としてプラスチック製もしくは耐食金属製の保護カバーを用いる複合タイプの防食方法である。
水中硬化形被覆は、水中でも硬化するエポキシ系の塗料もしくはパテを鋼材に塗布する防食方法である。
モルタル被覆は、防食対象物にプラスチック製もしくは耐食金属製などの型枠を取り付け、型枠内に海水中でも硬化するモルタルを注入する防食方法である。
さらに最近は新たな防食方法として、防食対象物に大きな電流を通電して、その表面に厚いエレクトロコーティングを形成させて防食する電着工法（特許文献１参照）や、ウレタンなどの樹脂に防錆剤などを添加し、未硬化の状態で防食対象物に被覆する有機被覆工法（特許文献２参照）がある。
【０００３】
上述した従来の防食方法において、ペトロラタム被覆は、実施に大型機械を必要としない、工法が単純であるなどの利点があるものの、鋼矢板などのように防食対象物が曲がりの角度が鋭角的で変形を伴う場合は、被覆層と防食対象物表面の間に隙間を生じやすくなり、その部分の防食が不十分となる欠点がある。
水中硬化形被覆は、塗装と同じ要領で施工できるが、必要な素地調整のグレードが高いため、ブラスト直後に塗料もしくはパテを塗布しないと接着不良となる場合があり、また塗膜であることから漂流物の衝撃に弱いという欠点がある。
モルタル被覆は、被覆材としての強度は優れるものの、被覆作業には大型重機が必要であり、防食対象物にかかる質量もかなり大きい。
電着工法は、皮膜が形成されるまで大電流を通電する必要があるため、干満帯上部への適用は難しく、皮膜維持のために若干の防食電流を常時供給する必要もある。
有機被覆工法は、システムとしてはペトロラタム被覆と類似し、防食層としてペトロラタム系防食材の替わりにウレタンなどの樹脂を用いる方法であるが、現場ヤードでの塗布作業を伴うため、現場の作業環境に大きく影響を受けてしまう。
【先行技術文献】
【非特許文献】
【０００４】
【非特許文献１】「港湾鋼構造物  防食・補修マニュアル」（2009年版）平成２１年１１月、（財）沿岸開発技術研究センター発行、第５５〜５９頁
【特許文献】
【０００５】
【特許文献１】特開２０１１−２５２１９０号公報
【特許文献２】特開２０００−２８２５００号公報
【発明の概要】
【発明が解決しようとする課題】
【０００６】
本発明の目的は、上述した従来の鋼構造物の防食方法の欠点を改良し、防食対象物が不規則な変形をしていても、防食層と防食対象物表面の間に隙間を生じさせることなく防食層を防食対象物表面に均一に被覆させることができ、良好な被覆防食状態とすることができ、また外力を受けても損傷しにくく、良好な被覆防食状態を長期間維持でき、さらに現場での塗布作業や大型機械を必要とせず、現場での作業性に優れる鋼構造物の被覆防食方法及び被覆防食構造を提供することにある。
【課題を解決するための手段】
【０００７】
本発明者らは、防食対象物表面に配設する防食層を、水膨張性樹脂により形成することについて種々検討を行ったところ、水膨張性樹脂が吸水膨張することにより、防食対象物が変形しても該変形に防食層が追従するものの、水膨張性樹脂が吸水膨張する際に均一に膨張させることが難しく、その結果、防食層の表面にシワが発生し、防食対象物表面と防食層との間に隙間が生じて、防食層を防食対象物表面に均一に被覆させることができないとの問題があった。
本発明者らは、上記問題を解決すべくさらに鋭意研究を重ねた結果、防食対象物表面に配設する防食層を、吸水膨張性の低い表層と、吸水膨張性の高い内層とから構成される２層構造とすることにより、上記問題が解決され、上記目的を達成する鋼構造物の被覆防食方法及び被覆防食構造が得られることを知見した。
【０００８】
本発明は、上記知見に基づいてなされたもので、下記の鋼構造物の被覆防食方法及び被覆防食構造を提供するものである。
被防食体の表面に防食層を配設し、該防食層の上に保護カバーを取り付ける鋼構造物の被覆防食方法において、前記防食層を、吸水性高分子の含有量が異なるペースト状ウレタン系樹脂の硬化層からなる内層及び表層から構成される２層構造であって、前記内層が前記表層より吸水性高分子を多く含有する防食層とし、該２層構造の防食層を前記保護カバーと一体化して被防食体に取り付けることを特徴とする鋼構造物の被覆防食方法。
【０００９】
被防食体の表面に配設された防食層と、該防食層の上に取り付けた保護カバーとを備えた鋼構造物の被覆防食構造において、前記防食層が、吸水性高分子の含有量が異なるペースト状ウレタン系樹脂の硬化層からなる内層及び表層から構成される２層構造であって、前記内層が前記表層より吸水性高分子を多く含有していることを特徴とする鋼構造物の被覆防食構造。
【発明の効果】
【００１０】
本発明によれば、従来の鋼構造物の防食方法の欠点を改良し、防食対象物が不規則な変形をしていても、防食層と防食対象物表面の間に隙間を生じさせることなく防食層を防食対象物表面に均一に被覆させることができ、良好な被覆防食状態とすることができ、また外力を受けても損傷しにくく、良好な被覆防食状態を長期間維持でき、さらに現場での塗布作業や大型機械を必要とせず、現場での作業性に優れる鋼構造物の被覆防食方法及び被覆防食構造を提供することができる。
【図面の簡単な説明】
【００１１】
【図１】図１は、本発明の鋼構造物の被覆防食構造の好ましい一実施形態を示す断面図である。
【図２】図２は、図１に示す実施形態において、防食層が吸水膨張する前の状態を示す断面図である。
【図３】図３は、試験例１１、１２及び１３の防食層の海水浸漬後の質量の経日変化を示すグラフである。
【図４】図４は、試験例１１、１２及び１３の防食層の海水浸漬後の径の経日変化を示すグラフである。
【図５】図５は、試験例１１、１２及び１３の防食層の海水浸漬後の厚さの経日変化を示すグラフである。
【発明を実施するための形態】
【００１２】
以下、本発明の鋼構造物の被覆防食方法を、図１及び図２に示す本発明の鋼構造物の被覆防食構造の好ましい実施形態に基づいて詳細に説明する。
図１及び図２に示す実施形態は、被防食体として鋼矢板に本発明の被覆防食方法を適用した場合の一例であり、被防食体（鋼矢板）４の表面に配設された防食層３と、該防食層３の上に取り付けた保護カバー１とを備えている。防食層３は、保護カバー１側の内層３１と、被防食体４の表面側の表層３２とから構成される２層構造となしてある。
また、防食層３の内層３１と保護カバー１との間には、連続発泡の樹脂系フォーム層２を配設してある。
図１は、防食層３が吸水膨張した後の状態を示す断面図であり、図２は、防食層３が吸水膨張する前の状態を示す断面図である。
なお、図１及び図２中、５は被防食体４の連結部に固定された帯状のベースプレート、６は該ベースプレート５に垂直に固定されたスタットボルト、７は該スタットボルトに嵌着したナット及びワッシャーであり、本実施形態の被覆防食構造は、スタットボルト６に、保護カバー１、樹脂系フォーム層２及び防食層３を、それらの一端に形成された孔を介して嵌め込み、ナット７で固定することにより、被防食体４に取り付けられている。
【００１３】
本実施形態では、まず、予めスタットボルト６が垂直に溶接にて固定された帯状のベースプレート５を、被防食体４の連結部に溶接にて固定する。スタットボルト６は、帯状のベースプレート５の所定箇所に所定間隔を空けて複数個取り付ける。
このスタットボルト６に、保護カバー１、樹脂系フォーム層２及び防食層３を、それらの一端に形成された孔を介して嵌め込む。
【００１４】
保護カバー１、樹脂系フォーム層２及び防食層３は、現場作業の簡略化及び作業時間の短縮化などの観点から、予め工場にて、保護カバー１の裏面に樹脂系フォーム層２を合成ゴム系接着剤などで固定し、樹脂系フォーム層２の上に防食層３を内層３１及び表層３２の順で取り付けて一体化しておいたものを、現場にて、前記のスタットボルト６及びナット７からなる固定具で被防食体４に装着することが好ましい。
【００１５】
防食層３は、吸水性高分子の含有量が異なるペースト状ウレタン系樹脂の硬化層から形成される２層構造の防食層であり、内層３１は、表層３２より吸水性高分子を多く含有するペースト状ウレタン系樹脂の硬化層から形成する。
表層３２は、吸水性高分子の含有量が０〜１０質量％、特に１〜７質量％であるペースト状ウレタン系樹脂の硬化層から形成することが好ましく、内層３１は、吸水性高分子の含有量が５〜４０質量％、特に１０〜３０質量％であるペースト状ウレタン系樹脂の硬化層から形成することが好ましい。
内層３１の吸水性高分子の含有量が少ないと、膨張速度が遅くなったり、膨張が不十分となり、また多過ぎると、膨張した防食層が脆くなり部分的に欠落する惧れがある。
表層３２は、内層３１が吸水膨張した際、均一に膨張しないために被防食体４側の部分にシワによる隙間が発生するのを防止するものであり、そのためには、吸水性高分子の含有量を、内層３１の吸水性高分子の含有量よりも少なくする必要がある。
【００１６】
前記吸水性高分子としては、吸水膨張性を有する高分子であればよく、例えば、アクリル酸系高分子、イソブチレン・マレイン酸系高分子、ポリビニルアルコール系高分子などを用いることができる。これらの吸水性高分子は市販品を用いることができ、例えば、上記アクリル酸系高分子としては、日本触媒株式会社製の商品名「アクアリック CS-6S」、住友精化株式会社製の商品名「アクアキープ」などがある。
前記吸水性高分子としては、下記の方法により測定した膨張率が、１０倍〜４０倍の範囲内であるものが好ましく、２０倍〜３０倍の範囲内であるものがより好ましい。
【００１７】
〔膨張率の測定方法〕
３．５％食塩水に試料を２時間浸漬した後の対試料吸水重量倍率を測定する。
【００１８】
吸水性高分子を含有させる前記ウレタン系樹脂としては、ペースト状であり、一液湿気硬化型水膨張性ウレタン系樹脂が好ましく、その他、二液硬化型ウレタン系樹脂も用いることができる。一液湿気硬化型水膨張性ウレタン系樹脂としては、例えば、ポリイソシアネートとポリエーテルポリオールとを反応させたイソシアネート基含有プレポリマーを主成分とするポリウレタンシーラントを用いることができる。また、一液湿気硬化型水膨張性ウレタン系樹脂の商品名としては、シーアイ化成株式会社の「アクアガード」や「リークマスター」などがある。
前記ウレタン系樹脂として、吸水膨張性が無いウレタン系樹脂又は吸水膨張性が低いウレタン系樹脂を用いる場合は、吸水性高分子を若干多く配合することが好ましい。
前記ウレタン系樹脂は、ペースト状であるので吸水性高分子を配合し易く、また硬化後にゴム弾性を持ち、その伸び率が６００〜１４００％のものが防食層を形成する上で好ましい。
【００１９】
防食層３において、内層３１及び表層３２の厚さは、前記のウレタン系樹脂や吸水性高分子の種類などによって一概にはいえないが、内層３１の厚さは、好ましくは２〜１５ｍｍ、より好ましく２〜５ｍｍであり、表層３２の厚さは、好ましくは０．５〜３ｍｍ、より好ましく１〜２ｍｍである。
防食層３が厚くなり過ぎると、被防食体４の変形部に対する追従に時間を要することになり、コストの増大や作業効率の低下を引き起すので好ましくない。
尚、防食層３の内層３１及び表層３２には、防錆剤を配合することもできる。
【００２０】
保護カバー１としては、ガラス繊維強化プラスチック（ＦＲＰ）製保護カバーが好ましく、その他、ポリエステル樹脂、エポキシ樹脂、ポリプロピレン樹脂、塩化ビニル樹脂などのブラスチックからなる保護カバーや、ステンレス、チタンなどの耐食性金属からなる保護カバーを使用することもできる。
【００２１】
防食層３の内層３１と保護カバー１との間に配設された連続発泡の樹脂系フォーム層２としては、吸水性及び柔軟性のあるものが好ましく、発泡ポリエチレン、発泡ポリウレタンなどのシート状発泡材が用いられる。
樹脂系フォーム層２を防食層３の内層３１と保護カバー１との間に配設することにより、樹脂系フォーム層２から吸水した水分により防食層３が主に内層３１から効率よく膨張し、複雑な構造の被防食体４に対しても隙間のない被覆が可能となり、さらに良好な被覆防食状態とすることができる。
【００２２】
本実施形態では、保護カバー１、樹脂系フォーム層２及び防食層３の被防食体４への取付け時には、防食層３は適度の硬さを有するため、図２に示すように、防食層３と被防食体４の表面との間に隙間が生じているが、取付け後、保護カバー１の内側に存在する水や湿気を防食層３が吸収して膨張することにより防食層３が充満して上記隙間がなくなり、図１に示すような良好な被覆防食状態となる。
【００２３】
本発明は、上述の図１及び図２に示す実施形態に制限されるものではなく、本発明の効果を損なわない範囲で適宜種々の変更が可能であることは言うまでもない。
図１及び図２には示していないが、本発明においては、保護カバーの上下端部にエポキシ樹脂系のシールをする（例えば、水中硬化形エポキシパテを用いて保護カバーの上下端部を止水構造とする）ことが好ましい。該シール時には、保護カバーの内側では水や湿気が残留する。この水や湿気を防食層３が吸収して膨張することにより隙間がなくなり、図１に示すような良好な被覆防食状態となる。
本発明は、海洋環境に曝露されている鋼矢板などの鋼構造物に適用することが好ましい。
【００２４】
試験例１〜１０（防食層の厚さの評価試験）
下記１のようにして内層を作製し、次いで該内層の上に、下記２のようにして表層を作製して、表１に示す厚さの内層及び表層から構成される防食層をそれぞれ作製した。
１．内層の作製
一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）２０質量％を混合させて、ＦＲＰ板（７０ｍｍ×１５ｍｍ×厚さ２．５ｍｍ）上に塗布し、大きさ７０ｍｍ×１５ｍｍで表１に示す厚さの内層を、ＦＲＰ板上にそれぞれ作製した。これらの内層は、室温で１日養生した。
２．表層の作製
上記内層の上に、一液湿気硬化型水膨張性ウレタン系樹脂（シーアイ化成株式会社製の商品名「シーアイアクアガード SS-10」）を塗布し、大きさ７０ｍｍ×１５ｍｍで表１に示す厚さの表層を、上記内層の上にそれぞれ作製した。
表層の作製後、得られた防食層を室温で７日養生した。
得られた各防食層について表面の状態を観察し、シワの面積の割合及び鋼製矢板角部の追随性を以下の方法で調べた。
（１）シワの面積の割合
得られた各防食層を、２０℃の天然海水（八丈島沖）に浸漬した後、４日後に取り出して、防食層表面（表層側）の全面積に対するシワの面積の割合を求めた。
（２）凹凸部の追随性
透明なアクリル板上に、断面が５×５ｍｍの正方形、高さ３ｍｍ、底辺５ｍｍの二等辺三角形の断面を有する透明なアクリル棒を接着剤で貼り付けて凹凸部を模擬した。次いで該凹凸部に、得られた各防食層を設置した後、７日後に凹凸部の密着状態を目視により確認した。シワの有無にかかわらず密着しているものを「◎」（優良）、大きな隙間が確認されたものを「○」（良好）と判定した。
そして上記評価試験結果から各防食層を総合評価した。
（３）総合評価
総合評価は三段階で行い、シワの面積の割合０％かつ凹凸部の追随性の評価が◎であるものを「◎」（優良）、シワの面積の割合１〜９％又は凹凸部の追随性の評価が○であるものを「○」（良好）、シワの面積の割合１０％以上であるものを「×」（不良）とした。
上記評価試験結果及び総合評価を表１に示す。
【００２５】
【表１】
2014070271.tif 000003
【００２６】
試験例１〜１０の結果から分かるように、防食層が表層の無い１層構造であると、シワが多く発生するのに対し、表層及び内層を有する２層構造の防食層は、シワの発生が少なく、特に厚さが１ｍｍ以上の表層を有する２層構造の防食層では、シワの発生がなく、防食層が均一に膨張していた。また試験例８〜１０は、表層の厚さ５ｍｍ又は内層の厚さ１０ｍｍと各防食層が厚いので凹凸部の追随性が若干劣ることが分かった。
【００２７】
試験例１１（防食層の吸水膨張性の評価試験）
下記１のようにして内層を作製し、次いで該内層の上に、下記２のようにして表層を作製して、厚さ８ｍｍの防食層（内層の厚さ６ｍｍ、表層の厚さ２ｍｍ）を作製した。
１．内層の作製
一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）２０質量％を混合させて、径３０ｍｍ×厚さ６ｍｍの内層を作製した。この内層は、室温で１日養生した。
２．表層の作製
上記内層の上に、一液湿気硬化型水膨張性ウレタン系樹脂（シーアイ化成株式会社製の商品名「シーアイアクアガード SS-10」）を塗布し、径３０ｍｍ×厚さ２ｍｍの表層を、上記内層の上に作製した。
表層の作製後、得られた防食層を室温で７日養生した。
得られた防食層を、２０℃の天然海水（八丈島沖）に浸漬した後、任意に取り出して、防食層の質量、径、厚さをそれぞれ測定した。その結果を図３（質量）、図４（径）及び図５（厚さ）にそれぞれ示す。
【００２８】
試験例１２（防食層の吸水膨張性の評価試験）
径３０ｍｍ×厚さ５ｍｍの発泡ポリエチレン（連続発泡、発泡倍率１５倍）を作製した。この発泡ポリエチレンの上に、試験例１１と同様にして、内層及び表層を作製し、樹脂系フォーム層が配設された防食層を得た。
得られた防食層について、試験例１１と同様にして、質量、径、厚さをそれぞれ測定した。その結果を図３（質量）、図４（径）及び図５（厚さ）にそれぞれ示す。
【００２９】
試験例１３（防食層の吸水膨張性の評価試験）
試験例１１において、内層の厚さを８ｍｍとし、表層を作製しない以外は、試験例１１と同様にして、厚さ８ｍｍの１層構造の防食層を得た。
得られた防食層について、試験例１１と同様にして、質量、径、厚さをそれぞれ測定した。その結果を図３（質量）、図４（径）及び図５（厚さ）にそれぞれ示す。
【００３０】
図３、図４及び図５において、○のプロットで示すグラフが試験例１１（２層構造の防食層、樹脂系フォーム層無し）の結果を示し、◇のプロットで示すグラフが試験例１２（２層構造の防食層、樹脂系フォーム層有り）の結果を示し、●のプロットで示すグラフが試験例１３（１層構造の防食層）の結果を示す。
試験例１１、１２及び１３の結果から分かるように、試験例１１及び１２の２層構造の防食層では、穏やかな膨張が確認されたのに対し、試験例１３の表層の無い１層構造の防食層では、急激に膨張していることが確認された。また、試験例１３の表層の無い１層構造の防食層では、防食層表面にシワが多く観察され、また海水に浸漬６日後から、防食層の収縮や離水が確認された。
【００３１】
試験例１４（防食層の内層及び表層の吸水性高分子の含有量の考察）
下記１のようにして内層を作製し、次いで該内層の上に、下記２のようにして表層を作製して、７０ｍｍ×１５ｍｍ×厚さ６ｍｍの２層構造の防食層を作製した。
１．内層の作製
一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）２０質量％を混合させて、ＦＲＰ板（７０ｍｍ×１５ｍｍ×厚さ２．５ｍｍ）上に塗布し、７０ｍｍ×１５ｍｍ×厚さ４ｍｍの内層を、ＦＲＰ板上に作製した。この内層は、室温で１日養生した。
２．表層の作製
上記内層の上に、一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）５質量％を混合させたものを塗布し、７０ｍｍ×１５ｍｍ×厚さ２ｍｍの表層を、上記内層の上に作製した。
表層の作製後、得られた防食層を室温で７日養生した。
得られた防食層を、２０℃の天然海水（八丈島沖）に浸漬した後、４日後に取り出して、防食層表面（表層側）の全面積に対するシワの面積の割合を求めた。その結果を表２に示す。
【００３２】
試験例１５（防食層の内層及び表層の吸水性高分子の含有量の考察）
下記１のようにして内層を作製し、次いで該内層の上に、下記２のようにして表層を作製して、７０ｍｍ×１５ｍｍ×厚さ６ｍｍの２層構造の防食層を作製した。
１．内層の作製
一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）５質量％を混合させて、ＦＲＰ板（７０ｍｍ×１５ｍｍ×厚さ２．５ｍｍ）上に塗布し、７０ｍｍ×１５ｍｍ×厚さ４ｍｍの内層を、ＦＲＰ板上に作製した。この内層は、室温で１日養生した。
２．表層の作製
上記内層の上に、一液湿気硬化型水膨張性ウレタン系樹脂（シーアイ化成株式会社製の商品名「シーアイアクアガード SS-10」）に耐塩性吸水性高分子（日本触媒株式会社製の商品名「アクアリック CS-6S」）２０質量％を混合させたものを塗布し、７０ｍｍ×１５ｍｍ×厚さ２ｍｍの表層を、上記内層の上に作製した。
表層の作製後、得られた防食層を室温で７日養生した。
得られた防食層を、２０℃の天然海水（八丈島沖）に浸漬した後、４日後に取り出して、防食層表面（表層側）の全面積に対するシワの面積の割合を求めた。その結果を表２に示す。
【００３３】
【表２】
2014070271.tif 000004
【符号の説明】
【００３４】
１  保護カバー
２  連続発泡の樹脂系フォーム層
３  防食層
３１  内層
３２  表層
４  被防食体（鋼矢板）
５  ベースプレート
６  スタッドボルト
７  ナット及びワッシャー
【図１】
2014070271.tif 000005
【図２】
2014070271.tif 000006
【図３】
2014070271.tif 000007
【図４】
2014070271.tif 000008
【図５】
2014070271.tif 000009